(57)【特許請求の範囲】
【請求項１】
層状複水酸化物を含む電解質層と、
電解質層に接続され、触媒を含む電極と、
を備え、
前記電極を用いてサイクリックボルタンメトリー法で電気化学測定した場合のサイクリックボルタモグラムに表れる水素原子吸着波の第１ピーク電位と、前記電極に含まれ、水酸化物イオン伝導度が１０−５Ｓ／ｃｍ以上であるイオン伝導体をポリテトラフルオロエチレンに代えた電極を用いてサイクリックボルタンメトリー法で電気化学測定した場合のサイクリックボルタモグラムに表れる水素原子吸着波の第２ピーク電位との電位の差は、３００ｍＶ以下である、
膜電極接合体。
【請求項２】
前記電極は、炭素及びフッ素の少なくとも一方を含む主鎖と、前記主鎖に連なり、スルホンアルカリ基又はカルボキシアルカリ基を末端に含む側鎖とを有するイオン伝導体を含む、
請求項１に記載の膜電極接合体。
【請求項３】
前記イオン伝導体が有する全ての側鎖のうち５０％以上の側鎖が前記スルホンアルカリ基を末端に含む、
請求項２に記載の膜電極接合体。
【請求項４】
請求項１乃至３のいずれかに記載の膜電極接合体を備える、
電気化学セル。
【発明の詳細な説明】
【技術分野】
【０００１】
本発明は、膜電極接合体、及び電気化学セルに関する。
【背景技術】
【０００２】
従来、膜電極接合体（ＭＥＡ：Ｍｅｍｂｒａｎｅ−Ｅｌｅｃｔｒｏｄｅ  Ａｓｓｅｍｂｌｙ）を備え、電気化学セルの一種としてアルカリ形燃料電池（ＡＦＣ：Ａｌｋａｌｉｎｅ  Ｆｕｅｌ  Ｃｅｌｌ）が知られている。ＡＦＣでは、様々な液体燃料又は気体燃料を使用することができ、例えば大気をカソードに供給し、かつ、メタノールを燃料としてアノードに供給した場合には、以下の電気化学反応が起こる。
【０００３】
・アノード：  ＣＨ３ＯＨ＋６ＯＨ−→６ｅ−＋ＣＯ２＋５Ｈ２Ｏ
・カソード：  ３／２Ｏ２＋３Ｈ２Ｏ＋６ｅ−→６ＯＨ−
・全体    ：  ＣＨ３ＯＨ＋３／２Ｏ２→ＣＯ２＋２Ｈ２Ｏ
【０００４】
ここで、特許文献１では、イオン伝導性を有する層状複水酸化物（ＬＤＨ：Ｌａｙｅｒｅｄ  Ｄｏｕｂｌｅ  Ｈｙｄｒｏｘｉｄｅ）を電解質層として用いることが提案されている。
【先行技術文献】
【特許文献】
【０００５】
【特許文献１】特開２０１６−０７１９４８号公報
【発明の概要】
【発明が解決しようとする課題】
【０００６】
しかしながら、ＬＤＨを用いて電解質層を構成した場合、電解質層のイオン伝導性が低下する場合があった。
【０００７】
そこで、本発明者等が鋭意検討した結果、電解質層のイオン伝導性が低下する原因の一つは、大気中のＣＯ２により、あるいは炭素を含む燃料から生成されるＣＯ２により、電解質層の表面におけるｐＨが低下すると、電解質層と電極との界面にｐＨ差が発生して腐食電流が流れることによって、電極内の触媒又は触媒担体が摩耗するためであると言う新たな知見を得た。
【０００８】
本発明は、イオン伝導性を向上可能な膜電極接合体、及び電気化学セルを提供することを目的とする。
【課題を解決するための手段】
【０００９】
本発明に係る膜電極接合体は、層状複水酸化物を含む電解質層と、電解質層に接続され、貴金属を含有する触媒を含む電極とを備える。前記電極を用いてサイクリックボルタンメトリー法で電気化学測定した場合の、サイクリックボルタモグラムに表れる水素原子吸着波の第１ピーク電位と、電極に含まれるイオン伝導体をポリテトラフルオロエチレンに代えた電極を用いてサイクリックボルタンメトリー法で電気化学測定した場合のサイクリックボルタモグラムに表れる水素原子吸着波の第２ピーク電位との差は、３００ｍＶ以下である。
【発明の効果】
【００１０】
本発明によれば、イオン伝導性を向上可能な膜電極接合体、及び電気化学セルを提供することができる。
【図面の簡単な説明】
【００１１】
【図１】アルカリ形燃料電池の構成を模式的に示す断面図
【発明を実施するための形態】
【００１２】
本発明に係る膜電極接合体（ＭＥＡ：Ｍｅｍｂｒａｎｅ−Ｅｌｅｃｔｒｏｄｅ  Ａｓｓｅｍｂｌｙ）は、水酸化物イオン（ＯＨ−）をキャリアとする電気化学セルに用いられる。電気化学セルとは、化学エネルギーを電気エネルギーに変えるための装置、又は、電気エネルギーを化学エネルギーに変えるための装置であって、一対の電極の間に電解質が配置されたものの総称である。電気化学セルには、水酸化物イオンをキャリアとする燃料電池及び空気電池の他、水蒸気から水素と酸素を生成する電解セルなどが含まれる。
【００１３】
以下においては、本発明に係る膜電極接合体をアルカリ形燃料電池（ＡＦＣ：Ａｌｋａｌｉｎｅ  Ｆｕｅｌ  Ｃｅｌｌ）に適用した例について説明する。
【００１４】
（アルカリ形燃料電池１０の構成）
図１は、アルカリ形燃料電池１０の構成を示す断面図である。アルカリ形燃料電池１０は、カソード１２、アノード１４、電解質層１６、カソード側拡散層１８、及びアノード側拡散層２０を備える。カソード１２、アノード１４、及び電解質層１６は、本発明に係る「膜電極接合体」を構成する。
【００１５】
アルカリ形燃料電池１０は、下記の電気化学反応式に基づいて、比較的低温（例えば、５０℃〜２５０℃）で発電する。下記の電気化学反応式では、燃料の一例としてメタノールを用いた場合が例示されている。
【００１６】
・カソード１２：  ３／２Ｏ２＋３Ｈ２Ｏ＋６ｅ−→６ＯＨ−
・アノード１４：  ＣＨ３ＯＨ＋６ＯＨ−→６ｅ−＋ＣＯ２＋５Ｈ２Ｏ
・全体        ：  ＣＨ３ＯＨ＋３／２Ｏ２→ＣＯ２＋２Ｈ２Ｏ
【００１７】
１．カソード１２
カソード１２は、本発明に係る「電極」の一例である。カソード１２は、一般的に空気極と呼ばれる陽極である。アルカリ形燃料電池１０の発電中、カソード１２には、酸化剤供給手段１３を介して、酸素（Ｏ２）を含む酸化剤が供給される。酸化剤としては、空気を用いるのが好ましく、空気は加湿されていることがより好ましい。カソード１２は、内部に酸化剤を拡散可能な多孔質体である。カソード１２の気孔率は特に制限されない。
【００１８】
カソード１２は、カソード触媒と、水酸化物イオン伝導体とを含む。
【００１９】
カソード触媒は、本発明に係る「触媒」の一例である。カソード触媒の例としては、白金族元素（Ｒｕ、Ｒｈ、Ｐｄ、Ｉｒ、Ｐｔ）、Ａｇ、Ａｕ等の第１１族元素（ＩＵＰＡＣ形式での周期表において第１１族に属する元素）、ロジウムフタロシアニン、銀硝酸塩、Ｃｏテトラフェニルポルフィリン、Ｃｏサレン、Ｎｉサレン（サレン＝Ｎ，Ｎ‘-ビス（サリチリデン）エチレンジアミン）及びこれらの任意の組み合わせが挙げられる。カソード触媒は、カーボン等の担体に担持されていることが好ましい。カソード触媒の担持量は特に限定されないが、好ましくは０．０５〜１０ｍｇ／ｃｍ２、より好ましくは、０．０５〜５ｍｇ／ｃｍ２である。カーボンに担持されたカソード触媒の好ましい例としては、白金担持カーボン（Ｐｔ／Ｃ）、白金コバルト担持カーボン（ＰｔＣｏ／Ｃ）、パラジウム担持カーボン（Ｐｄ／Ｃ）、ロジウム担持カーボン（Ｒｈ／Ｃ）、及び銀担持カーボン（Ａｇ／Ｃ）などが挙げられる。
【００２０】
本実施形態に係る水酸化物イオン伝導体（イオン伝導体の一例）は、フッ素系高分子樹脂である。水酸化物イオン伝導体は、アルカリ環境下において水酸化物イオン（ＯＨ−）伝導性を有する。水酸化物イオン伝導体の水酸化物イオン伝導度は、１０−５Ｓ／ｃｍ以上が好ましく、１０−４Ｓ／ｃｍ以上がより好ましく、１０−３Ｓ／ｃｍ以上が特に好ましいが、特に制限されず高ければ高いほど望ましい。
【００２１】
水酸化物イオン伝導体は、カソード触媒どうしを結着する。また、水酸化物イオン伝導体は、カソード１２と電解質層１６との密着性を向上させる役割も果たす。水酸化物イオン伝導体は、それ自体が水酸化物イオン伝導性を有しているため、カソード１２が水酸化物イオン伝導体を含むことによって、カソード１２における電気化学反応を促進させることができる。
【００２２】
水酸化物イオン伝導体は、主鎖と側鎖とを有する。
【００２３】
主鎖は、炭素（Ｃ）及びフッ素（Ｆ）のうち少なくとも一方を含む。本実施形態において、主鎖は、Ｃ−Ｆ結合を含み、かつ、Ｃ−Ｈ結合を含まない。主鎖の骨格は、ポリテトラフルオロエチレン（ＰＴＦＥ）によって構成することができる。主鎖の骨格とは、炭素数が最大となる高分子内の炭素鎖を意味する。
【００２４】
側鎖は、主鎖に連なる。側鎖は、主鎖から枝分かれしている。側鎖は、スルホンアルカリ基（-ＳＯ３−Ｍ＋基）を末端に含む。スルホンアルカリ基は、スルホン酸基（-ＳＯ３−Ｈ＋基）の水素イオン（Ｈ＋）がアルカリ金属イオン（Ｍ＋）に置換された構成を有する。アルカリ金属（Ｍ）としては、Ｋ＋、Ｎａ＋、Ｒｂ＋、Ｌｉ＋及びＣｓ＋からなる群から選ばれた１種以上、又は、ＮＨ４+などの１価のカチオン種を用いることができる。スルホンアルカリ基は、スルホン酸基の水素イオンをアルカリ金属イオンにカチオン交換することによって得られる。
【００２５】
このようなスルホンアルカリ基が水酸化物イオン伝導体に導入されることによって、水酸化物イオン伝導体自体が水酸化物イオン伝導性を発現する。
【００２６】
なお、水酸化物イオン伝導体が有する全ての側鎖のうち少なくとも一つの側鎖がスルホンアルカリ基を有していれば、アルカリ環境下において水酸化物イオン伝導体自体が水酸化物イオン伝導性を発現することができる。水酸化物イオン伝導性を向上させるには、水酸化物イオン伝導体が有する全ての側鎖のうち５０％以上の側鎖がスルホンアルカリ基を有していることが好ましく、７０％以上の側鎖がスルホンアルカリ基を有していることが特に好ましい。全ての側鎖のうちスルホンアルカリ基を有する側鎖の割合は、中和滴定法によって測定することができる。
【００２７】
水酸化物イオン伝導体の構造は、下記一般式（１）によって表すことができる。
0006941202.tif 000002
【００２８】
一般式（１）において、Ｍは上述したアルカリ金属であり、Ｘはフッ素原子又はトリフルオロメチル基である。一般式（１）において、ｘ及びｙは整数であり、ｘは５以上１４以下とすることができ、ｙは１０００とすることができる。一般式（１）において、ｐは０以上３以下の整数であり、ｑは０又は１であり、ｎは１以上１２以下の整数である。
【００２９】
このように、側鎖末端にスルホンアルカリ基（-ＳＯ３−Ｍ＋基）が配置された水酸化物イオン伝導体をカソード１２が含んでいることによって、カソード１２及び電解質１６の界面におけるｐＨを高めて塩基性に保つことができるため、電解質１６とカソード１２との界面におけるｐＨ差を小さくすることができる。その結果、電解質１６とカソード１２との界面にｐＨ差が発生して腐食電流が流れることを抑制できるため、カソード１２内の触媒又は触媒担体が摩耗して電極活性が低下してしまうことを抑制できる。
【００３０】
具体的には、カソード１２を用いてサイクリックボルタンメトリー法で電気化学測定した場合のサイクリックボルタモグラムに表れる水素原子吸着波のピーク電位（第１ピーク電位）は、カソード１２に含まれる水酸化物イオン伝導体をポリテトラフルオロエチレン（ＰＴＦＥ）に代えた電極（以下、「基準電極」という。）を用いてサイクリックボルタンメトリー法で電気化学測定した場合のサイクリックボルタモグラムに表れる水素原子吸着波のピーク電位（第１ピーク電位）より小さく、かつ、両者のピーク電位差は３００ｍＶ以下である。
【００３１】
本試験においては、水素原子吸着波のピーク電位差から電極表面のｐＨを計測しているが、水素原子吸着波を示さない触媒においては、酸化側あるいは還元側に現れるピーク電位差を代用することができる。
【００３２】
サイクリックボルタンメトリー法による電気化学測定の条件は、以下の通りとする。
【００３３】
・作用極：カソード触媒と水酸化物イオン伝導体とを含むカソード１２
・参照極：Ａｇ／ＡｇＣｌ（ＫＣｌ  ｓａｔ．）
・対極：Ｐｔ／Ｃ
・電解液に純水（ＣＯ２  ｓａｔ．）を用いた場合の電位操作範囲：
−０．４４Ｖ〜＋１．０１Ｖ（ｖｓＡｇ／ＡｇＣｌ（ＫＣｌ  ｓａｔ．））
・電解液に０．１Ｍ  ＮａＨＣＯ３を用いた場合の電位操作範囲：
−０．７３Ｖ〜＋０．７２Ｖ（ｖｓＡｇ／ＡｇＣｌ（ＫＣｌ  ｓａｔ．））
・電位掃引速度：５０ｍＶ／秒
・温度：２０℃
【００３４】
このように、カソード１２における水素原子吸着波のピーク電位差を３００ｍＶ以下とすることによって、カソード１２及び電解質１６の界面における電位差が小さくなり腐食電流が流れなくなるため電極活性の低下を抑制できる。その結果、電解質１６の水酸化物イオン伝導性を長期間維持することができる。なお、カソード１２に空気を供給する場合には、空気に含まれるＣＯ２に曝されることでカソード１２及び電解質１６の界面にｐＨ差が発生してカソード１２の電極活性が低下しやすいため、水素原子吸着波のピーク電位差を３００ｍＶ以下とすることによる効果は顕著である。
【００３５】
カソード１２における水素原子吸着波のピーク電位差は、２００ｍＶ以下がより好ましく、１５０ｍＶ以下が特に好ましい。
【００３６】
２．アノード１４
アノード１４は、本発明に係る「電極」の一例である。アノード１４は、一般的に燃料極と呼ばれる陰極である。アルカリ形燃料電池１０の発電中、アノード１４には、燃料供給手段１５を介して、水素原子（Ｈ）を含む燃料が供給される。アノード１４は、内部に燃料を拡散可能な多孔質体である。アノード１４の気孔率は特に制限されない。
【００３７】
アノード１４は、アノード触媒と、水酸化物イオン伝導体とを含む。
【００３８】
アノード触媒は、本発明に係る「触媒」の一例である。アノード触媒は、貴金属を含有する。アノード触媒の例としては、白金族元素（Ｒｕ、Ｒｈ、Ｐｄ、Ｉｒ、Ｐｔ）、Ａｇ、Ａｕ等の第１１族元素（ＩＵＰＡＣ形式での周期表において第１１族に属する元素）、ロジウムフタロシアニン、銀硝酸塩及びこれらの任意の組み合わせが挙げられる。アノード触媒は、カーボン等の担体に担持されることが好ましい。アノード触媒の担持量は特に限定されないが、好ましくは０．０５〜１０ｍｇ／ｃｍ２、より好ましくは、０．０５〜５ｍｇ／ｃｍ２である。カーボンに担持されたアノード触媒の好ましい例としては、白金担持カーボン（Ｐｔ／Ｃ）、白金ルテニウム担持カーボン（ＰｔＲｕ／Ｃ）、パラジウム担持カーボン（Ｐｄ／Ｃ）、ロジウム担持カーボン（Ｒｈ／Ｃ）、及び銀担持カーボン（Ａｇ／Ｃ）などが挙げられる。
【００３９】
アノード１４に含まれる水酸化物イオン伝導体は、上述したカソード１２と同様、上記一般式（１）によって表される。アノード１４に含まれる水酸化物イオン伝導体の組成は、カソード１２に含まれる水酸化物イオン伝導体の組成と同じであってもよいし異なっていてもよい。
【００４０】
水酸化物イオン伝導体は、アノード触媒どうしを結着する。また、水酸化物イオン伝導体は、アノード１４と電解質層１６との密着性を向上させる役割も果たす。水酸化物イオン伝導体は、それ自体が水酸化物イオン伝導性を有しているため、アノード１４が水酸化物イオン伝導体を含むことによって、アノード１４における電気化学反応を促進させることができる。
【００４１】
また、側鎖末端にスルホンアルカリ基（-ＳＯ３−Ｍ＋基）が配置された水酸化物イオン伝導体をアノード１４が含んでいることによって、アノード１４及び電解質１６の界面におけるｐＨを高めて塩基性に保つことができるため、電解質１６とアノード１４との界面におけるｐＨ差を小さくすることができる。その結果、電解質１６とアノード１４との界面にｐＨ差が発生して腐食電流が流れることを抑制できるため、アノード１４内の触媒又は触媒担体が摩耗して電極活性が低下してしまうことを抑制できる。
【００４２】
具体的には、アノード１４を用いてサイクリックボルタンメトリー法で電気化学測定した場合、サイクリックボルタモグラムに表れる水素原子吸着波のピーク電位（第１ピーク電位）は、アノード１４に含まれる水酸化物イオン伝導体をＰＴＦＥに代えた基準電極を用いてサイクリックボルタンメトリー法で電気化学測定した場合のサイクリックボルタモグラムに表れる水素原子吸着波のピーク電位（第２ピーク電位）より小さく、かつ、両者のピーク電位差は３００ｍＶ以下である。
【００４３】
本試験においては、水素原子吸着波のピーク電位差から電極表面のｐＨを計測しているが、水素原子吸着波を示さない触媒においては、酸化側あるいは還元側に現れるピーク電位差を代用することができる。
【００４４】
サイクリックボルタンメトリー法による電気化学測定の条件は、以下の通りとする。
【００４５】
・作用極：アノード触媒と水酸化物イオン伝導体とを含むアノード１４
・参照極：Ａｇ／ＡｇＣｌ
・対極：Ｐｔ／Ｃ
・電解液に純水（ＣＯ２  ｓａｔ．）を用いた場合の電位操作範囲：
−０．４４Ｖ〜＋１．０１Ｖ（ｖｓＡｇ／ＡｇＣｌ（ＫＣｌ  ｓａｔ．））
・電解液に０．１Ｍ  ＮａＨＣＯ３を用いた場合の電位操作範囲：
−０．７３Ｖ〜＋０．７２Ｖ（ｖｓＡｇ／ＡｇＣｌ（ＫＣｌ  ｓａｔ．））
・電位掃引速度：５０ｍＶ／秒
・温度：２０℃
【００４６】
このように、アノード１４における水素原子吸着波のピーク電位差を３００ｍＶ以下とすることによって、アノード１４及び電解質１６の界面における電位差が小さくなり腐食電流が流れなくなるため電極活性の低下を抑制できる。その結果、電解質１６の水酸化物イオン伝導性を長期間維持することができる。なお、アノード１４に炭素を含む燃料を供給する場合には、アノード１４での反応によって燃料から生成されるＣＯ２に曝されることでアノード１４及び電解質１６の界面にｐＨ差が発生してアノード１４の電極活性が低下しやすいため、水素原子吸着波のピーク電位差を３００ｍＶ以下とすることによる効果は顕著である。
【００４７】
アノード１４における水素原子吸着波のピーク電位差は、２００ｍＶ以下がより好ましく、１５０ｍＶ以下が特に好ましい。
【００４８】
アノード１４に供給される燃料は、アノード１４において水酸化物イオン（ＯＨ−）と反応可能な燃料化合物を含んでいればよく、液体燃料、気体燃料、気液混合燃料のいずれの形態であってもよい。
【００４９】
燃料化合物としては、例えば、（ｉ）ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、及びカルボンヒドラジド（（ＮＨＮＨ２）２ＣＯ）等のヒドラジン類、（ｉｉ）尿素（ＮＨ２ＣＯＮＨ２）、（ｉｉｉ）アンモニア（ＮＨ３）、（ｉｖ）イミダゾール、１，３，５−トリアジン、３−アミノ−１，２，４−トリアゾール等の複素環類化合物、（ｖ）ヒドロキシルアミン（ＮＨ２ＯＨ）、硫酸ヒドロキシルアミン（ＮＨ２ＯＨ・Ｈ２ＳＯ４）等のヒドロキシルアミン類、及びこれらの組合せが挙げられる。これらの燃料化合物のうち炭素を含まない化合物（すなわち、ヒドラジン、水加ヒドラジン、硫酸ヒドラジン、アンモニア、ヒドロキシルアミン、硫酸ヒドロキシルアミン等）は、一酸化炭素による触媒被毒の問題が無いため特に好適である。
【００５０】
燃料化合物は、そのまま燃料として用いてもよいが、水及び／又はアルコール（例えば、メタノール、エタノール、プロパノール、イソプロパノールなどの低級アルコール等）に溶解させた溶液として用いてもよい。例えば、上記燃料化合物のうち、ヒドラジン、水化ヒドラジン、モノメチルヒドラジン及びジメチルヒドラジンは液体であるので、そのまま液体燃料として使用可能である。また、炭酸ヒドラジン、硫酸ヒドラジン、カルボンヒドラジド、尿素、イミダゾール、及び３−アミノ−１，２，４−トリアゾール、及び硫酸ヒドロキシルアミンは固体であるが水に可溶である。１，３，５−トリアジン及びヒドロキシルアミンは固体であるがアルコールに可溶である。アンモニアは気体であるが水に可溶である。このように、固体の燃料化合物は、水又はアルコールに溶解させて液体燃料として使用可能である。燃料化合物を水及び／又はアルコールに溶解させて用いる場合、溶液中の燃料化合物の濃度は、例えば３０〜９９．９重量％であり、好ましくは６６〜９９．９重量％である。
【００５１】
メタノール、エタノール等のアルコール類やエーテル類を含む炭化水素系液体燃料、メタン等の炭化水素系ガス、或いは純水素などは、そのまま燃料として用いることができる。特に、本実施形態に係るアルカリ形燃料電池１０に用いられる燃料としては、メタノールが好適である。メタノールは、気体状態、液体状態、及び、気液混合状態のいずれであってもよい。
【００５２】
３．電解質層１６
電解質層１６は、本発明に係る「電解質層」の一例である。電解質層１６は、カソード１２とアノード１４との間に配置される。電解質層１６は、カソード１２及びアノード１４のそれぞれに接続される。電解質層１６は、膜状、層状、或いは、シート状に形成される。電解質層１６の厚みは特に制限されないが、例えば５μｍ以上１００μｍ以下とすることができる。
【００５３】
電解質層１６は、層状複水酸化物（ＬＤＨ：Ｌａｙｅｒｅｄ  Ｄｏｕｂｌｅ  Ｈｙｄｒｏｘｉｄｅ）を含む。
【００５４】
ＬＤＨは、Ｍ２＋１−ｘＭ３＋ｘ（ＯＨ）２Ａｎ−ｘ／ｎ・ｍＨ２Ｏ（式中、Ｍ２＋は２価の陽イオン、Ｍ３＋は３価の陽イオンであり、Ａｎ−はｎ価の陰イオン、ｎは１以上の整数、ｘは０．１〜０．４、ｍは水のモル数を意味する任意の整数である）の一般式で示される基本組成を有する。Ｍ２＋の例としてはＭｇ２＋、Ｃａ２＋、Ｓｒ２＋、Ｎｉ２＋、Ｃｏ２＋、Ｆｅ２＋、Ｍｎ２＋、及びＺｎ２＋が挙げられ、Ｍ３＋の例としては、Ａｌ３＋、Ｆｅ３＋、Ｔｉ３＋、Ｙ３＋、Ｃｅ３＋、Ｍｏ３＋、及びＣｒ３＋が挙げられ、Ａｎ−の例としてはＣＯ３２−及びＯＨ−が挙げられる。Ｍ２＋及びＭ３＋としては、それぞれ１種単独で又は２種以上を組み合わせて用いることもできる。
【００５５】
ＬＤＨは、複数の水酸化物基本層と、これら複数の水酸化物基本層間に介在する中間層とから構成される。中間層は、陰イオン及びＨ２Ｏで構成される。水酸化物基本層は、例えば金属ＭがＮｉ、Ａｌ、Ｔｉの場合には、Ｎｉ、Ａｌ、Ｔｉ及びＯＨ基を含む。以下、ＬＤＨの水酸化物基本層がＮｉ、Ａｌ、Ｔｉ及びＯＨ基を含む場合について説明する。
【００５６】
ＬＤＨ中のＮｉはニッケルイオンの形態を採りうる。ＬＤＨ中のニッケルイオンは典型的にはＮｉ２＋であると考えられるが、Ｎｉ３＋等の他の価数もありうるため、特に限定されない。ＬＤＨ中のＡｌはアルミニウムイオンの形態を採りうる。ＬＤＨ中のアルミニウムイオンは典型的にはＡｌ３＋であると考えられるが、他の価数もありうるため、特に限定されない。ＬＤＨ中のＴｉはチタンイオンの形態を採りうる。ＬＤＨ中のチタンイオンは典型的にはＴｉ４＋であると考えられるが、Ｔｉ３＋等の他の価数もありうるため、特に限定されない。水酸化物基本層は、Ｎｉ、Ａｌ、Ｔｉ及びＯＨ基を主要構成要素として含むのが好ましいが、他の元素ないしイオンを含んでいてもよいし、不可避不純物を含んでいてもよい。不可避不純物は、製法上不可避的に混入されうる任意元素であり、例えば原料や基材に由来してＬＤＨ中に混入しうる。
【００５７】
ＬＤＨの中間層は、陰イオン及びＨ２Ｏで構成される。陰イオンは１価以上の陰イオン、好ましくは１価又は２価のイオンである。好ましくは、ＬＤＨ中の陰イオンはＯＨ−及び／又はＣＯ３２−を含む。
【００５８】
上記のとおり、Ｎｉ、Ａｌ及びＴｉの価数は必ずしも定かではないため、ＬＤＨを一般式で厳密に特定することは非実際的又は不可能である。仮に水酸化物基本層が主としてＮｉ２＋、Ａｌ３＋、Ｔｉ４＋及びＯＨ基で構成されるものと想定した場合、ＬＤＨは、一般式：Ｎｉ２＋１−ｘ−ｙＡｌ３＋ｘＴｉ４＋ｙ（ＯＨ）２Ａｎ−（ｘ＋２ｙ）／ｎ・ｍＨ２Ｏ（式中、Ａｎ−はｎ価の陰イオン、ｎは１以上の整数、好ましくは１又は２であり、０＜ｘ＜１、好ましくは０．０１≦ｘ≦０．５、０＜ｙ＜１、好ましくは０．０１≦ｙ≦０．５、０＜ｘ＋ｙ＜１、ｍは０以上、典型的には０を超える又は１以上の実数である）なる基本組成で表すことができる。もっとも、上記一般式はあくまで「基本組成」と解されるべきであり、Ｎｉ２＋、Ａｌ３＋、Ｔｉ４＋等の元素がＬＤＨの基本的特性を損なわない程度に他の元素又はイオン（同じ元素の他の価数の元素又はイオンや製法上不可避的に混入されうる元素又はイオンを含む）で置き換え可能なものとして解されるべきである。
【００５９】
電解質層１６は、所望により高分子樹脂を含有していてもよい。高分子樹脂としては、上記一般式（１）によって表される水酸化物イオン伝導体が好適であるが、周知の絶縁性樹脂（例えば、ＰＴＦＥ、ＰＶＤＦ、ＰＥ、ＰＰなど）を用いてもよい。
【００６０】
４．カソード側拡散層１８及びアノード側拡散層２０
カソード側拡散層１８は、カソード１２上に配置される。カソード側拡散層１８は、カソード１２を基準として電解質層１６の反対側に配置される。カソード側拡散層１８は、酸化剤供給手段１３から供給される酸化剤を拡散してカソード１２に供給する。カソード側拡散層１８は、電気伝導性を有する。カソード側拡散層１８は、集電部材としても機能する。
【００６１】
カソード側拡散層１８は、カーボンペーパー、カーボンクロス、カーボンフェルトなどの導電性多孔質材料によって構成することができる。カソード側拡散層１８には、アセチレンブラックなどのカーボンブラック、グラファイトなどの導電性材料とフッ素樹脂（ＰＴＦＥ、ＰＶＤＦ等）などの撥水性材料とを含むマイクロポーラス層が形成されていてもよい。
【００６２】
アノード側拡散層２０は、アノード１４上に配置される。アノード側拡散層２０は、アノード１４を基準として電解質層１６の反対側に配置される。アノード側拡散層２０は、燃料供給手段１５から供給される燃料を拡散してアノード１４に供給する。アノード側拡散層２０は、電気伝導性を有する。アノード側拡散層２０は、集電部材としても機能する。
【００６３】
アノード側拡散層２０は、カーボンペーパー、カーボンクロス、カーボンフェルトなどの導電性多孔質材料によって構成することができる。アノード側拡散層２０には、アセチレンブラックなどのカーボンブラック、グラファイトなどの導電性材料とフッ素樹脂（ＰＴＦＥ、ＰＶＤＦ等）などの撥水性材料とを含むマイクロポーラス層が形成されていてもよい。
【００６４】
（アルカリ形燃料電池１０の製造方法）
次に、アルカリ形燃料電池１０の製造方法の一例について説明する。
【００６５】
１．電解質層１６の形成
金型一軸プレスや冷間等方圧加圧（ＣＩＰ）などの公知の手法によってＬＤＨ粉末を圧粉成形することによって電解質１６を形成する。この際、ＬＤＨ粉末に高分子樹脂粉末を混合することによって、電極との一体化工程にて緻密化させることができる。
【００６６】
２．カソード１２の形成
まず、パーフルオロスルホン酸ポリマーを準備する。パーフルオロスルホン酸ポリマーは、フッ素系高分子樹脂である。具体的には、パーフルオロスルホン酸ポリマーは、Ｃ−Ｆ結合からなる疎水性のパーフルオロカーボン骨格と、スルホン酸基を持つパーフルオロ側鎖とから構成されるパーフルオロカーボン材料である。パーフルオロスルホン酸ポリマーの側鎖は、スルホン酸基を末端に含む。これにより、パーフルオロスルホン酸ポリマーは、プロトン伝導性を発現する。
【００６７】
パーフルオロスルホン酸ポリマーとしては、ナフィオン（Ｎａｆｉｏｎ（登録商標）、デュポン社）、フレミオン（Ｆｌｅｍｉｏｎ（登録商標）、旭硝子株式会社）、アシプレックス（Ａｃｉｐｌｅｘ（登録商標）、旭化成株式会社）などの市販品を用いてもよい。
【００６８】
パーフルオロスルホン酸ポリマーの構造は、下記一般式（２）によって表すことができる。
0006941202.tif 000003
【００６９】
一般式（２）において、Ｘはフッ素原子又はトリフルオロメチル基である。一般式（２）において、ｘ及びｙは整数であり、ｘは５以上１４以下とすることができ、ｙは１０００とすることができる。一般式（２）において、ｐは０以上３以下の整数であり、ｑは０又は１であり、ｎは１以上１２以下の整数である。
【００７０】
次に、所望のアルカリ金属イオンを含有するアルカリ性溶液を準備する。アルカリ性溶液が含有するアルカリ金属イオンは、Ｋ、Ｎａ及びＬｉ＋からなる群から選ばれる１種以上、又は、ＮＨ４+などの１価のカチオン種を用いることができる。従って、アルカリ性溶液としては、水酸化カリウム溶液、水酸化ナトリウム溶液、炭酸カリウム、及び炭酸水素カリウムなどを用いることができる。
【００７１】
次に、アルカリ性溶液を用いて、パーフルオロスルホン酸ポリマーにアルカリ処理を施す。このアルカリ処理では、パーフルオロスルホン酸ポリマーをアルカリ性溶液に浸漬してもよいし、パーフルオロスルホン酸ポリマーにアルカリ性溶液を含浸させてもよいし、パーフルオロスルホン酸ポリマーにアルカリ性溶液を塗布してもよい。アルカリ処理は、室温（例えば、１０℃〜３０℃）で行うことができる。
【００７２】
このアルカリ処理によって、パーフルオロスルホン酸ポリマーが有する側鎖の末端に位置するスルホン酸基（-ＳＯ３−Ｈ＋基）の水素イオン（Ｈ＋）をアルカリ金属イオン（Ｍ＋）にカチオン置換する。その結果、上記一般式（１）によって表される水酸化物イオン伝導体が製造される。
【００７３】
このアルカリ処理では、浸漬時間、アルカリ金属イオンの濃度、浸漬容量、浸漬温度などを制御することによって、カソード１２のサイクリックボルタモグラムに表れる水素原子吸着波のピーク電位差を３００ｍＶ以下に調整することができる。
【００７４】
次に、カソード触媒と水酸化物イオン伝導体とを混合したペーストをカソード側拡散層１８に塗布又は印刷することによって、カソード成形体を形成する。
【００７５】
次に、カソード側拡散層１８上に形成されたカソード成形体を電解質１６の一方の主面に熱圧着（例えば、１００℃〜２００℃、１０秒〜１０分）することによって、カソード１２を形成する。
【００７６】
３．アノード１４の形成
まず、上記一般式（２）によって表されるパーフルオロスルホン酸ポリマーに上述したアルカリ処理（カチオン置換）を施すことによって、上記一般式（１）によって表される水酸化物イオン伝導体を製造する。この際、浸漬時間、アルカリ金属イオンの濃度、浸漬容量、浸漬温度などを制御することによって、アノード１４のサイクリックボルタモグラムに表れる水素原子吸着波のピーク電位差を３００ｍＶ以下に調整することができる。
【００７７】
次に、アノード触媒と水酸化物イオン伝導体とを混合したペーストをアノード側拡散層２０に塗布又は印刷することによって、アノード成形体を形成する。
【００７８】
次に、アノード側拡散層２０上に形成されたアノード成形体を電解質１６の他方の主面に熱圧着（例えば、１００℃〜２００℃、１０秒〜１０分）することによって、アノード１４を形成する。
【００７９】
（実施形態の変形例）
以上、本発明の実施形態について説明したが、本発明はこれらに限定されるものではなく、本発明の趣旨を逸脱しない限りにおいて種々の変更が可能である。
【００８０】
［変形例１］
上記実施形態では、カソード１２及びアノード１４それぞれにおいて水素原子吸着波のピーク電位差を３００ｍＶ以下とすることとしたが、カソード１２及びアノード１４の一方のみにおいて水素原子吸着波のピーク電位差を３００ｍＶ以下としてもよい。
【００８１】
［変形例２］
上記実施形態では、カソード１２及びアノード１４それぞれにおいて水素原子吸着波のピーク電位差を３００ｍＶ以下とするために、カソード１２及びアノード１４それぞれに水酸化物イオン伝導体を含ませることとしたが、これに限られない。
【００８２】
例えば、水酸化物イオン伝導体に代えて、或いは、水酸化物イオン伝導体に加えて、カソード１２及びアノード１４それぞれに固体塩基材料を含ませてもよい。
【００８３】
固体塩基材料とは、固体状態でその表面が塩基性を示す物質であり、例えば、金属酸化物、金属塩、担持塩基、複合酸化物、ゼオライトなどのうち表面塩基性を示す固体である。固体塩基材料としては、例えば、アルカリ金属またはアルカリ土類金属の酸化物、水酸化物、炭酸塩及びリン酸塩、層状複水酸化物、或いは、これらの混合物などが挙げられる。より具体的には、固体塩基材料として、酸化マグネシウム、酸化カルシウム、酸化ストロンチウム、酸化バリウム、酸化ランタン、酸化セリウム、水酸化カルシウム、水酸化ストロンチウム、炭酸ナトリウム、炭酸カリウム、炭酸マグネシウム、炭酸カルシウム、炭酸バリウム、炭酸水素カリウム、酸化ケイ素−酸化マグネシウム複合酸化物、酸化ケイ素−酸化カルシウム複合酸化物、酸化ケイ素−酸化ストロンチウム複合酸化物、Ｎａイオン交換Ｘ型ゼオライト、Ｋイオン交換Ｙ型ゼオライトなどが挙げられ、特に、酸化マグネシウム、酸化カルシウム、水酸化カルシウム、酸化ストロンチウム、及び酸化バリウム、或いは、これらの混合物が好適である。
【００８４】
固体塩基材料は、粒子状であることが好ましいが、その形状及びサイズは特に制限されない。このような固体塩基材料をカソード１２に含ませることによっても、カソード１２における水素原子吸着波のピーク電位差を３００ｍＶ以下とすることができる。固体塩基材料の添加量を調整することによって、カソード１２における水素原子吸着波のピーク電位差を３００ｍＶ以下に制御することができる。
【００８５】
［変形例５］
上記実施形態では、イオン伝導体の一例として、Ｃ−Ｆ結合を含み、かつ、Ｃ−Ｈ結合を含まない主鎖を有するフッ素系高分子樹脂を挙げて説明したが、これに限られない。本発明に係るイオン伝導体は、側鎖がスルホンアルカリ基又はカルボキシアルカリ基を末端に含むことを特徴としており、主鎖は炭素及びフッ素の少なくとも一方を含んでいればよい。
【００８６】
例えば、イオン伝導体は、Ｃ−Ｆ結合及びＣ−Ｈ結合の両方を含む主鎖を有する高分子樹脂であってもよい。
【００８７】
或いは、イオン伝導体は、Ｃ−Ｈ結合を含み、かつ、Ｃ−Ｆ結合を含まない主鎖を有する炭化水素系高分子樹脂であってもよい。このような炭化水素系高分子樹脂の構造は、下記一般式（３）によって表すことができる。ただし、一般式（３）では、スルホンアルカリ基を末端に含む側鎖を有する例が示されている。
0006941202.tif 000004
一般式（３）に示された炭化水素系高分子樹脂は、炭素及びフッ素の少なくとも一方を含む主鎖と、主鎖に連なり、スルホン酸基又はカルボキシル基を末端に含む側鎖とを有する高分子樹脂を用いて製造することができる。このような高分子樹脂の構造は、下記一般式（４）によって表すことができる。ただし、一般式（４）では、スルホン酸基を末端に含む側鎖を有する例が示されている。一般式（４）によって表される高分子樹脂を用いる場合には、所望のアルカリ金属イオンを含有するアルカリ性溶液で高分子樹脂にアルカリ処理することによって、側鎖末端のスルホン酸基の水素イオンをアルカリ金属イオンにカチオン置換すればよい。
0006941202.tif 000005
【実施例】
【００８８】
以下において、本発明の実施例について説明する。ただし、本発明は以下に説明する実施例に限定されるものではない。
【００８９】
（ＡＦＣの作製）
（１）実施例１，２に係る膜電極接合体
【００９０】
まず、ＬＤＨ粒子（平均粒径１．０μｍ）とバインダーとしてのＰＶＤＦ粉末とを混合することによって混合ペーストを調製した。ＰＶＤＦ：ＬＤＨ粒子の重量比は、６０ｗｔ％：４０ｗｔ％とした。次に、印刷法によって混合ペーストをシート化して、このシートに熱処理（５分、１３０℃）を施すことによって電解質を形成した。
【００９１】
次に、Ｋイオンを含有するアルカリ性溶液を用いて、上記一般式（２）によって表されるパーフルオロスルホン酸ポリマー（シグマアルドリッチ社製品Ｎａｆｉｏｎ ２０ ｗｔ.％ ｄｉｓｐｅｒｓｉｏｎ）中の固形分にアルカリ処理を施すことで、パーフルオロスルホン酸ポリマーの側鎖末端に位置するスルホン酸基の水素イオンをＫイオンにカチオン置換して、上記一般式（１）によって表される水酸化物イオン伝導体を形成した。このアルカリ処理では、処理温度及び処理時間を制御することによって、表１に示すようにカチオン置換率を調整した。具体的には、実施例１では、処理温度１５℃及び処理時間７２時間とすることによってカチオン置換率７０％とし、実施例２では、処理温度１５℃及び処理時間３時間とすることによってカチオン置換率５０％とした。
【００９２】
次に、一般式（１）によって表される水酸化物イオン伝導体とカソード触媒としてのＰｔ／Ｃ（Ｐｔ担持量５０ｗｔ％（田中貴金属工業(株)社製ＴＥＣ１０Ｅ５０Ｅ）との重量比が２０ｗｔ％：８０ｗｔ％となるように混合してカソードペーストを調製した。そして、電解質の一方の面にカソードペーストを印刷してカソード成形体を形成した。
【００９３】
次に、一般式（１）によって表される水酸化物イオン伝導体とアノード触媒としてのＰｔ−Ｒｕ／Ｃ（Ｐｔ−Ｒｕ担持量５４ｗｔ％（田中貴金属工業(株)社製ＴＥＣ６１Ｅ５４）との重量比が２０ｗｔ％：８０ｗｔ％となるように混合してアノードペーストを調製した。そして、電解質の他方の面にアノードペーストを印刷してアノード成形体を形成した。
【００９４】
次に、カソード成形体、電解質及びアノード成形体の積層体を熱圧着（１２０℃、５分）することによって実施例１の膜電極接合体を作製した。
【００９５】
（２）比較例１に係る膜電極接合体
まず、実施例１，２と同じ手法で電解質を形成した。
【００９６】
次に、上記一般式（２）によって表されるパーフルオロスルホン酸ポリマー（シグマアルドリッチ社製品Ｎａｆｉｏｎ ２０ ｗｔ.％ ｄｉｓｐｅｒｓｉｏｎ）中の固形分重量とカソード触媒としてのＰｔ／Ｃ（Ｐｔ担持量５０ｗｔ％（田中貴金属工業(株)社製ＴＥＣ１０Ｅ５０Ｅ）との重量比が２０ｗｔ％：８０ｗｔ％となるように混合してカソードペーストを調製した。そして、電解質の一方の面にカソードペーストを印刷してカソード成形体を形成した。
【００９７】
次に、上記一般式（２）によって表されるパーフルオロスルホン酸ポリマー（シグマアルドリッチ社製品Ｎａｆｉｏｎ ２０ ｗｔ.％ ｄｉｓｐｅｒｓｉｏｎ）中の固形分重量とカソード触媒としてのＰｔ−Ｒｕ／Ｃ（Ｐｔ−Ｒｕ担持量５４ｗｔ％（田中貴金属工業(株)社製ＴＥＣ６１Ｅ５４）との重量比が２０ｗｔ％：８０ｗｔ％となるように混合してアノードペーストを調製した。そして、電解質の他方の面にアノードペーストを印刷してアノード成形体を形成した。
【００９８】
次に、カソード成形体、電解質及びアノード成形体の積層体を熱圧着（１２０℃、５分）することによって比較例１の膜電極接合体を作製した。
【００９９】
（３）基準例に係る膜電極接合体
まず、実施例１〜３と同じ手法で電解質を形成した。
【０１００】
次に、ポリテトラフルオロエチレン（旭硝子社製品ＬｕｏｎＰＴＦＥ ＡＤ９１５Ｅ）中の固形分重量とカソード触媒としてのＰｔ／Ｃ（Ｐｔ担持量５０ｗｔ％（田中貴金属工業(株)社製ＴＥＣ１０Ｅ５０Ｅ）との重量比が２０ｗｔ％：８０ｗｔ％となるように混合してカソードペーストを調製した。そして、電解質の一方の面にカソードペーストを印刷してカソード成形体を形成した。
【０１０１】
次に、ポリテトラフルオロエチレン（旭硝子社製品ＬｕｏｎＰＴＦＥ ＡＤ９１５Ｅ）中の固形分重量とカソード触媒としてのＰｔ−Ｒｕ／Ｃ（Ｐｔ−Ｒｕ担持量５４ｗｔ％（田中貴金属工業(株)社製ＴＥＣ６１Ｅ５４）との重量比が２０ｗｔ％：８０ｗｔ％となるように混合してアノードペーストを調製した。そして、電解質の他方の面にアノードペーストを印刷してアノード成形体を形成した。
【０１０２】
次に、カソード成形体、電解質及びアノード成形体の積層体を熱圧着（１２０℃、５分）することによって比較例１の膜電極接合体を作製した。
【０１０３】
（水素原子吸着波のピーク電位）
まず、実施例１，２及び比較例１について、サイクリックボルタンメトリー法による電気化学測定を上記実施形態にて説明した条件で実施し、サイクリックボルタモグラムに表れる水素原子吸着波のピーク電位（第１ピーク電位）を測定した。
【０１０４】
次に、基準例について、サイクリックボルタンメトリー法による電気化学測定を上記実施形態にて説明した条件で実施し、サイクリックボルタモグラムに表れる水素原子吸着波のピーク電位（第２ピーク電位）を測定した。
【０１０５】
そして、第１ピーク電位と第２ピーク電位とのピーク電位差を算出した。算出結果を表１にまとめて示す。なお、実施例１，２及び比較例１についての第１ピーク電位は、基準例についての第２ピーク電位より小さかった。
【０１０６】
（耐久性試験）
まず、実施例１，２及び比較例１の各膜電極接合体を５０℃に加熱した。
【０１０７】
次に、カソードに露点５０℃の加湿空気を大過剰（利用率１０％未満）で供給し、かつ、アノードに露点５０℃の水素を大過剰（利用率１０％未満）で供給しながら、０．１Ａ／ｃｍ２の電流負荷を与えた時の電圧値（初期電圧値）を測定した。
【０１０８】
次に、負荷をゼロとしたうえで、カソードに露点５０℃の加湿空気を大過剰（利用率１０％未満）で供給し続け、かつ、アノードに露点５０℃のＣＯ２−Ｎ２混合ガスを供給して、１００時間放置した。
【０１０９】
次に、カソードに露点５０℃の加湿空気を大過剰（利用率１０％未満）で供給し、かつ、アノードに露点５０℃の水素を大過剰（利用率１０％未満）で供給しながら、０．１Ａ／ｃｍ２の電流負荷を与えた時の電圧値（耐久後電圧値）を測定した。
【０１１０】
そして、下記式に従って、実施例１，２及び比較例１についての電圧低下率を算出した。
【０１１１】
電圧低下率＝１００×（初期電圧値−耐久後電圧値）／初期電圧値
表１では、比較例１より電圧低下率が１０％以上上昇した場合を〇、比較例１より電圧低下率が２０％以上上昇した場合を◎と評価した。
【０１１２】
【表１】
0006941202.tif 000006
【０１１３】
表１に示すように、第１ピーク電位と第２ピーク電位とのピーク電位差を３００ｍＶ以下とした実施例１，２では、比較例１に比べて電圧低下率を抑えることができた。このような結果が得られたのは、ＣＯ２に曝されたカソード及びアノードそれぞれと電解質との界面におけるｐＨ差を抑えることによって、カソード及びアノードそれぞれにおける反応活性が低下することを抑制できたためである。
【０１１４】
また、表１に示すように、第１ピーク電位と第２ピーク電位とのピーク電位差を１５０ｍＶ以下とした実施例１では、実施例２に比べて電圧低下率を更に抑えることができた。
【０１１５】
なお、本実施例では、カソード及びアノードそれぞれにおいて第１ピーク電位と第２ピーク電位とのピーク電位差を３００ｍＶ以下としたが、カソード及びアノードのうち一方のみにおいて第１ピーク電位と第２ピーク電位とのピーク電位差を３００ｍＶ以下とした場合であっても、同様の効果が得られることを実験的に確認済みである。
【符号の説明】
【０１１６】
１０  固体アルカリ形燃料電池
１２  カソード
１４  アノード
１６  電解質
１８  カソード側拡散層
２０  アノード側拡散層
【要約】
【課題】イオン伝導性を向上可能な膜電極接合体、及び電気化学セルを提供する。
【解決手段】アルカリ形燃料電池１０は、カソード１２、アノード１４、及び電解質層１６を備える。カソード１２、アノード１４、及び電解質層１６は、膜電極接合体を構成する。電解質層１６は、ＬＤＨを含む。カソード１２は、電解質層１６に接続され、カソード触媒を含む。カソード１２を用いてサイクリックボルタンメトリー法で電気化学測定した場合の第１ピーク電位と、電極に含まれる水酸化物イオン伝導体をポリテトラフルオロエチレンに代えた電極を用いてサイクリックボルタンメトリー法で電気化学測定した場合のサイクリックボルタモグラムに表れる水素原子吸着波の第２ピーク電位との差は３００ｍＶ以下である。
【選択図】図１【図１】
0006941202.tif 000007